(57)【特許請求の範囲】
【請求項１】
フレッシュコンクリートから粗骨材を取り除いたモルタルに含まれる空気量を収斂してから，
前記モルタルの単位容積質量と単位水量とを計測し，
計測した前記モルタルの単位容積質量と単位水量とに基づいて，フレッシュコンクリートの単位セメント量及び単位細骨材量のうちのいずれか一方または両方を求めてなるフレッシュコンクリートの評価方法。
【請求項２】
透過型のガンマ線密度計，又は秤と容器を用いて前記モルタルの単位容積質量を計測し，中性子水分計，又はマイクロ波水分計を用いて前記モルタルの単位水量を計測してなる請求項１に記載のフレッシュコンクリートの評価方法。
【発明の詳細な説明】
【０００１】
【発明の属する技術分野】
本発明は，まだ固まらないコンクリート（以下，フレッシュコンクリートという）の単位セメント量，単位細骨材量を評価するフレッシュコンクリートの評価方法に関するものである。
【０００２】
【従来の技術】
例えばコンクリートバッチャープラントやコンクリート打設現場における，フレッシュコンクリートの単位セメント量や単位細骨材量は，コンクリートの品質管理を行う上で重要な指標となる。単位セメント量や単位細骨材量の評価が適切でないと，打設したコンクリートの強度に不足が生じ，コンクリートの崩落事故などを引き起こす原因となる。単位セメント量については，これまで粘性などの特性を利用して評価する手法が提案されていた。
【０００３】
【発明が解決しようとする課題】
しかしながら，粘性などの特性を利用した単位セメント量の評価手法は，複雑であり，現場で実施するのには適していない。また，温度依存性が高いため，正確な評価を安定して行うこともできない。
また，フレッシュコンクリートの単位細骨材量についても，実用的な評価手法が存在していないのが実状である。
本発明は，このような従来の技術における課題を解決するために，フレッシュコンクリートの評価方法を改良し，フレッシュコンクリートから粗骨材を取り除いたモルタルに含まれる空気量を収斂してから，前記モルタルの単位容積質量と単位水量とを計測し，計測した前記モルタルの単位容積質量と単位水量とに基づいて，単位セメント量や単位細骨材を求めることにより，簡単でしかも精度良くフレッシュコンクリートの単位セメント量や単位細骨材量を得ることができるフレッシュコンクリートの評価方法を提供することを目的とするものである。
【０００４】
【課題を解決するための手段】
上述の目的を達成するために，本発明は，フレッシュコンクリートから粗骨材を取り除いたモルタルに含まれる空気量を収斂してから，前記モルタルの単位容積質量と単位水量とを計測し，計測した前記モルタルの単位容積質量と単位水量とに基づいて，フレッシュコンクリートの単位セメント量及び単位細骨材量のうちのいずれか一方または両方を求めてなるフレッシュコンクリートの評価方法として構成されている。
本発明に係るフレッシュコンクリートの評価方法では，フレッシュコンクリートの単位セメント量や単位細骨材量が，計測されたモルタルの単位容積質量と単位水量とに基づいて求められる。これらの関係は予め得ることができ，フレッシュコンクリートの単位セメント量や単位細骨材量を得るのは簡単である。ただし，前記関係は空気量の変動の影響や，粗骨材の偏りの影響を受ける。そこで，予め粗骨材を取り除き，またフレッシュコンクリートから粗骨材を取り除いたモルタルに含まれる空気量を収斂することにより，その影響が排除されるから，正確な測定を安定して行うことが可能となる。
前記モルタルの単位容積質量の計測には，例えば透過型のガンマ線密度計，又は秤と容器を用いることが可能である。また，前記モルタルの単位水量の計測には，例えば中性子水分計やマイクロ波水分計を用いることが可能である。
透過型のガンマ線密度計や，中性子水分計，マイクロ波水分計を用いたときには，大量の試料について容易に計測を行うことが可能である。しかも，これらの透過型の計測器を用いたときには，他の容器にモルタルを移し変える必要が少なくなるから，その分だけサンプリング誤差を抑えることもできる。
【０００５】
【発明の実施の形態】
以下，添付図面を参照して，本発明の実施の形態につき説明し，本発明の理解に供する。尚，以下の実施の形態は，本発明の具体的な例であって，本発明の技術的範囲を限定する性格のものではない。
図１に本発明の実施の形態に係るフレッシュコンクリートの評価方法を実施するのに用いる装置の概略構成を示す。
本実施の形態では，フレッシュコンクリートから粗骨材を取り除いたモルタルＦが，図１に示す加圧の可能な圧力容器１に充填される。
この圧力容器１は，円筒容器１１と蓋１２とを備える。モルタルＦが充填されるのは，圧力容器１の円筒容器１１である。蓋１２には，空気室１３が設けられており，空気注入用の加圧ピストン１４によって空気室１３に空気を注入することにより，円筒容器１１内のモルタルＦが加圧される。加圧圧力は，蓋１２に取り付けられた圧力計１５を指標として操作される。
また，前記圧力容器１には，モルタルＦの単位容積質量や単位水量を計測するのに用いる透過型のガンマ線密度計と中性子水分計とが一体になった計測器２が取り付けられている。
前記計測器２には，演算装置が内蔵されており，透過型のガンマ線密度計により測定された密度は，前記演算装置により，モルタルの単位容積質量に変換される。また，中性子水分計により得られるのは，単位水量である。
前記計測器２により計測されたモルタルの単位容積質量と単位水量とに基づいて，フレッシュコンクリートの単位セメント量や単位細骨材量が求められる。
上述のような装置を用いて本発明に係るフレッシュコンクリートの評価方法を実施する場合には，まず，フレッシュコンクリートから粗骨材を取り除いた後，フレッシュコンクリートから粗骨材を取り除いたモルタルＦをＪＩＳなどの方法に準じて突き棒で突きながら，前記圧力容器１の円筒容器１１に充填し，およそ前記円筒容器１１を満たすようにする。充填したモルタルＦは，例えば図２に示す配合リストにあるＡ列−３のフレッシュコンクリートより粗骨材を取り除いたものである。
【０００６】
次いで，前記圧力容器１の蓋１２を閉じ，前記円筒容器１１の内室１６と前記空気室１３とが連通した状態で密閉する。前記圧力容器１の蓋１２を閉じたら，空気注入用の加圧ピストン１４を動かして前記空気室１３に空気を注入し，圧力計１５を見ながら，例えば９８〜４９０〔Ｐａ〕程度の適当な圧力で加圧して，前記円筒容器１１にあるモルタルＦに含まれた気泡を潰す。
この状態で，前記計測器２を動作させ，モルタルＦの密度と単位水量とを計測する。前記計測器２のガンマ線密度計により計測されたモルタルＦの密度は，既述の通り，前記計測器２に内蔵された演算装置によりモルタルＦの単位容積質量に変換される。
透過型のガンマ線密度計，及び中性子水分計を用いることにより，大量の試料を計測することが可能となり，また安定化型シンチレーション検出器方式にすれば，ドリフトの非常に少ない計測を行うことが可能である。さらに，透過型の計測器を用いればモルタルを容器から移し変えることが少なくなるため，サンプリング誤差も抑えることができる。
尚，ガンマ線密度計，及び中性子水分計を用いるときには，放射線特有の統計誤差が生じる。統計誤差は計測積算時間を長くすることにより抑えることが可能である。例えばＳＧＰ１００Ａ配管の容器に対して透過型の密度計により計測を行った場合，積算時間２４０秒で統計誤差２σが０．００５〔ｋｇ／ｌ〕となり，積算時間が４倍の９６０秒で統計誤差２σが半分の０．００２５〔ｋｇ／ｌ〕となる。線源強度を増すことによっても更に統計誤差を小さくすることができる。このような統計誤差は数学的原理に基づくものであり，本発明に由来するものではない。
【０００７】
上述のように計測されたモルタルＦの単位容積質量及び単位水量と，求めようとするモルタルＦの単位セメント量及び単位細骨材量との間には，例えば空気量が０％であるとき，次式（１），（２）にような関係がある。
Ｍ＝Ｃ＋Ｓ＋Ｗ                                                  （１）
１０００＝（Ｃ／ρC ）＋（Ｓ／ρs ）＋（Ｗ／ρW ）              （２）
ただし，Ｍはモルタルの単位容積質量〔ｋｇ／ｍ3 〕，Ｃはモルタルの単位セメント量〔ｋｇ／ｍ3 〕，Ｓはモルタルの単位細骨材量〔ｋｇ／ｍ3 〕，Ｗはモルタルの単位水量〔ｋｇ／ｍ3 〕，ρC はセメント密度〔ｋｇ／ｌ〕，ρs は細骨材密度〔ｋｇ／ｌ〕，ρW は水密度〔ｋｇ／ｌ〕（＝１．０）
上式（１），（２）を用いると，モルタルの単位セメント量Ｃは，次式（３）により，モルタルの単位細骨材量Ｓは，次式（４）によりそれぞれ与えられる。
Ｃ＝( ρC (M- ρs 1000)+W ρC ( ρs -1))/(ρC - ρs )           （３）
Ｓ＝( ρs (M- ρC 1000)+W ρs ( ρC -1))/(ρs - ρC )           （４）
上式（３），（４）によって表されるモルタルの単位セメント量，及び単位細骨材量から，以下のように，フレッシュコンクリートの単位セメント量，及び単位細骨材量を得ることができる。
モルタルの単位セメント量，及び単位細骨材量から，フレッシュコンクリートの単位セメント量，及び単位細骨材量を得るには，配合モルタル容積又は配合粗骨材容積若しくは配合粗骨材量と粗骨材密度などと空気量とを用いるか，粗骨材分離前に予め計測したフレッシュコンクリートの単位容積質量と空気量とを用い，計測したモルタルの単位容積質量との質量差から単位粗骨材量を計算すればよい。得られた各値からは，水セメント比はもちろんのこと推定スランプなどを計算することも可能である。これらの計算は，前記計測器２０に内蔵された演算器により行わせたり，前記計測器２０に接続されたパーソナルコンピュータを用いるなどして行う。
なお，複数種類のセメント，細骨材を用いる場合には，上式（３）又は（４）において，混合セメント密度，混合細骨材密度を用いる。このとき求められるのは，単位混合セメント量と，単位混合細骨材量である。
【０００８】
上式（３），（４）に表される通り，モルタルの単位セメント量，又は単位細骨材量は，ρC ，ρs ，ρW が与えられるから，モルタルの単位容積質量と単位水量とが定まれば求められる。
この関係は空気量が０％でない場合でも安定していれば変わらない。ただし，空気量が少ない方が精度が高まる。
図２の配合リストに示したのは，例示プラントにおける普通ポルトランドセメント，粗骨材サイズ２０ｍｍ，空気量４．５％の配合系の全配合である。
ここで，配合系とは使用セメント／粗骨材サイズ／空気量の３つが同じ配合群の総称である。使用セメント／粗骨材サイズ／空気量のうちいずれか１つでも異なる配合群は別の配合系である。
また，１つの配合系をさらに分類する配合列Ａ〜Ｈは，同じ配合系で同じ配合強度の配合群の総称である。配合強度の異なる配合群は別の配合列となる。
図２の配合リストから，モルタルの単位容積質量と単位水量とを抽出したのが図３のリストであり，図３のリストの各配合をプロットしたグラフが図４である。
図４に示す直線Ａ１は，Ａ列の５つの配合から最小自乗法を用いて定めたものであり，次式（５）によって表される。
ｙ＝−１．２８８８ｘ＋２５７２．５                              （５）
また，図４に示す直線Ａ２は，Ｈ列の５つの配合から最小自乗法を用いて定めたものであり，次式（６）によって表される。
ｙ＝−１．３０６５ｘ＋２６００．７                              （６）
両直線Ａ１，Ａ２の傾きはほぼ同じである。
一般的に〔粗骨材の密度〕と〔セメント＋砂の混合密度〕は近い値である。「粗骨材」と「セメント＋砂」の割合が変化したとしても全体として配合上の固形分の密度にバラツキが少ないため水と固形分とが傾きを同じくしてリニアな関係になる。
ただし，この状態では固形分〔粗骨材＋砂＋セメント〕の中の単位セメント量を定めることは難しい。そこで，本発明では，粗骨材を取り除いたモルタルだけにして，細骨材とセメントの密度差を利用して単位セメント量を求めている。
【０００９】
図４に示す如く，上式（５）によって表されるＡ列の配合に対応した直線Ａ１は，最も下方に位置し，上式（６）によって表されるＨ列の配合に対応した直線Ａ２が，最も上方に位置する。これは，水セメント比の少ないものほど上方に位置することを意味する。
また，図４において縦に直線上に並んだ点は，配合上のスランプ一定の法則に従っていることを意味する。
上述の直線と縦に並んだ点とによって構成される，水セメント比とスランプに対応したほぼ平行四辺形のエリアが，単位容積質量と単位水量を軸にとった図４に現れる。
この平行四辺形のエリアのいずれの位置にプロットされるかで，単位セメント量，及び単位細骨材量を定めうる。
ここで，前記直線Ａ１，Ａ２の傾きが大きくなり，前記エリアが上下に拡大すると，求める単位セメント量，及び単位細骨材量の精度が高くなる。前記直線Ａ１，Ａ２の傾きは，空気量に関係する。
例えば，上下のエリア拡大については，配合Ａ−１とＨ−１のモルタルの密度差は，空気量４．５％の場合，Ａ−１（２．０５６５７），Ｈ−１（２．０７９８８）で，その差０．０２３３１に対して，空気量０％の場合，Ａ−１（２．２１５３１），Ｈ−１（２．２４２０９）で，その差０．０２６７８となり，単位容積質量差が大きくなり計測しやすくなる。
傾きについては，配合Ａ−１とＡ−５のモルタルの密度差は，空気量４．５％の場合，Ａ−１（２．０５６５７），Ａ−５（２．０４７２８）で，その差０．００９２９に対して，空気量０％の場合，Ａ−１（２．２１５３１），Ａ−５（２．１９０１２）で，その差０．０２５１９となり，単位容積質量差が大きくなり計測しやすくなる。
空気量の変動は，前記直線Ａ１，Ａ２に影響を与える。空気量の変動が与える影響はかなり大きいので，本評価方法では，単位容積質量の計測に先立ち，空気量を収斂させてている。さらに，空気量を抑えた容器内で単位容積質量を計測することによってサンプリング誤差が生じるのを防止してもいる。
このように，本実施の形態に係るフレッシュコンクリートの評価方法では，フレッシュコンクリートの単位セメント量や単位細骨材量が，計測されたモルタルの単位容積質量と単位水量とに基づいて求められる。これらの関係は予め得ることができ，フレッシュコンクリートの単位セメント量や単位細骨材量を得るのは簡単である。ただし，前記関係は空気量の変動の影響や，粗骨材の偏りの影響を受ける。そこで，予め粗骨材を取り除き，またフレッシュコンクリートから粗骨材を取り除いたモルタルに含まれる空気量を収斂することにより，その影響が排除されるから，正確な測定を安定して行うことが可能である。
また，前記モルタルの単位容積質量や，単位水量の計測に，透過型のガンマ線密度計や，中性子水分計やマイクロ波水分計を用いたので，大量の試料について容易に計測を行うことが可能となった。また，これらの透過型の計測器を用いたときには，他の容器にモルタルを移し変える必要が少なくなるから，その分だけサンプリング誤差を抑えることもできる。
なお，予め空気量を収斂させておくことにより，加圧前の密度や圧力開放後の密度と加圧時の密度からコンクリートに含まれる空気量を計測することや，加圧とともに振動などを加えるなどして骨材自体の空隙の状況や影響を計測することも可能となる。
【００１０】
【実施例】
前記実施の形態において，フレッシュコンクリートが９８〔Ｐａ〕程度の圧力で加圧して気泡を潰すことが可能な性状であれば，別途圧力容器を用意せずに，空気量試験に用いる空気室圧力方法の容器をそのまま用いてこれに透過型の計測器２を取り付けるか挟むように配置するなどしてもよい。このようにすれば，正規の空気量試験と単位セメント量や単位細骨材量の同定を同時に行うことができる。このとき，空気量試験器には，加圧する際に加水しない方式のものを用いた方が，加水後の取り扱いに誤りが生じ難いので好ましい。
また，前記実施の形態では，図１に示したような圧力容器１を用いたが，これに代えて，例えば図５に示すような圧力容器４１を用いることも可能である。
図５に示す如く，圧力容器５１は，両端にフランジを備えた円筒容器５２の一端にめくら蓋５３を取り付け，他端に２枚の円盤状可トウ性膜を張り合わせて袋状にし油の注入口を設けた加圧用可トウ性膜５４と油の注入口を通す穴の開いた蓋５５とを取り付けたものである。
この圧力容器５１に透過型の前記計測器２を取り付ける。
前記圧力容器５１を用いる場合には，まず前記実施の形態と同じく，例えば配合Ａ列−３のフレッシュコンクリートから粗骨材を取り除いたフレッシュモルタルＦを前記円筒容器５２内に投入し，必要に応じて突き棒で突いてしっかりと充填する。
次いで，前記円筒容器５２の前記蓋５５を閉じた上で，圧力計付き油圧ポンプ５６からホース５７を介して袋状の可トウ性膜５４の間に油を送り，袋状の可トウ性膜５４が占める容積を増大させる。これにより，前記円筒容器５２内のフレッシュモルタルＦが加圧される。このときの圧力も，９８〜４９０〔Ｐａ〕程度である。この加圧によって，フレッシュモルタルＦ内の気泡が潰される。
この状態で透過型の前記計測器２を動作させ，前記実施の形態と同様，フレッシュモルタルＦの密度（単位容積質量）と単位水量を計測する。計測したフレッシュモルタルＦの単位容積質量と単位水量とに基づいて，上式（３），（４）に従い，フレッシュモルタルＦの単位セメント量と単位細骨材量とが求められ，これらから，フレッシュコンクリートの単位セメント量と単位細骨材量が求められる。
尚，プランジャーなどによりフレッシュモルタルを直接加圧することもできる。プランジャーなどを用いて直接加圧を行うのは簡便であるが，シリンダの磨耗などにより水が逃げたりする恐れがある。前記のように可トウ性膜を用いて加圧し気泡を潰すと，水を漏らすことなく正確な計測を行うことができ好ましい。
【００１１】
また，透過型のガンマ線密度計を用いずに例えば図６に示す如く，秤６１と加振装置６２とを用いても，単位容積質量を求めることができる。
まずマイクロ波を透過する円筒容器６３を秤６１にかけて重量を計量する。その後，該円筒容器６３にフレッシュコンクリートから粗骨材を取り除いたモルタルＦを円筒容器６３の容器容積のおよそ２／３程度まで投入する。次いで，図６（ａ）に示す如く，前記円筒容器６３とモルタルＦを秤６１で計量し，それから，図６（ｂ）に示す如く，モルタルＦが投入された前記円筒容器６３を前記加振装置６２に載置する。そして，数十秒から数分間程度前記加振装置６２によって前記円筒容器６３を加振すると，空気量が減少してスランプのいずれにかかわらず，例えば１．８％程度の一定量にきれいに収斂する。ここまでの加振前か，加振後のいずれかで，図６（ｃ）に示す如く，マイクロ波水分計６４を用いて単位水量を計測しておく。空気量が収斂したところで，前記円筒容器６３の残りの部分に静かに水を入れ前記円筒容器６３を満たす。このとき満たすのに要した水の量を秤６１で計っておき前記円筒容器６３の容積から満たした水の容積を差し引くことにより，加振して空気量が減じたモルタルＦの容積を求め，加振後のモルタルＦの容積とモルタルＦの重量と収斂した空気量の値から計画空気量，あるいは空気量０における単位容積質量を演算する。このようにして求めたモルタルの単位容積質量と単位水量とから前記実施の形態及び実施例と同様に，フレッシュコンクリートの単位セメント量，単位細骨材量が求められる。
尚，この例では，前記加振装置６２に前記円筒容器６３を載置することにより，モルタルＦに振動を加えたが，例えば超音波を用いて振動を与えたり，前記円筒容器６３を回転させながら加振したり，前記円筒容器６３の内部にバイブレーターを挿入するなどして，モルタルに振動を与えるようにしてもよい。内部にバイブレーターを挿入する場合，バイブレーターに付着した分の試料はウェスなどで拭き取り秤で計量すれば補正することができる。容器の内部に加振部分を挿入する場合には，加振棒などを容器にあらかじめセットしておくか加振棒などを分離型として電磁力などでエネルギーを供給して加振するなどすれば，加振棒などを含めて秤で計量でき，より正確さが増す上に全体の計測工程に要する時間を短縮することができる。
【００１２】
また，加振後のモルタルＦの容積を求めるのに，前記の例では，水を加え秤を用いて計測したが，メスシリンダーなどの升を用いて計量するようにしてもよく，さらには容器の目盛りから直接フレッシュコンクリートの容積を求めるようにしてもよい。この場合，容器の径が上下方向に同じ円筒容器よりも，上部の径が小さくなった容器を用いた方が，水を正確に投入することができ，加振後のモルタルの容積をより正確に求めることができるので好ましい。
また，前記例のように加振して空気量を収斂させた場合，使用セメント，骨材，ＡＥ剤他の添加剤などの関係によりプラント毎に前記比例関係が多少異なってくることが考えられるので，例えば１．８％程度の空気量をプラントや使用材料ごとなどに定めてこれを基準に一旦計算してから単位水量を計測するようにしてもよい。
さらに，空気量をより少ない値に収斂させる必要がある場合などには，モルタルに消泡剤や脱泡剤を加えるなどしてもよい。
また，圧力容器を別途用意せず，空気量試験器具を用いることも可能である。
試験器具の筒に所定量充填したモルタルの重量を秤で計量し，ＪＩＳなどの所定の手順で空気量を計測し，該モルタルの容積，重量，空気量から所定空気量における単位容積質量を演算し，容器と分離した透過型の中性子水分計を用いて単位水量を計測する。
尚，空気量の計測方法としては，空気室圧力方法が望ましい。その理由は短時間で計測出来る点と，同法による標準的な測定の他に加圧する力を変えるなどして前記実施の形態の手法と組み合わせることができる点である。また計量の方法としては，空気量試験器具の空気量測定器具の蓋などを含めて秤にかけるか，容器部分のみを秤にかけるかはいずれでもよく限定されない。
【００１３】
単位水量を計測する手段は，中性子を応用したものでも，マイクロ波を応用したものでも，あるいはその他の手段でもよい。中性子を応用したものは，結合水まで計測できる点が望ましく，またマイクロ波を応用したものは計測時間が短いのでよい。
単位容積質量を測定する手段は，秤と容器を用いる方法でも，ガンマ線密度計を用いる方法でも，あるいはその他の質量を計測する方法のいずれでもよく限定されない。秤については，高性能であることと小型である点でロ−ドセル方式のものが望ましい。
また，前記実施の形態では，透過型のガンマ線密度計と中性子水分計とが一体となった計測器を用いたが，もちろん，単位容積質量を計測する手段と，単位水量を計測する手段は別個に設けてもよい。
また，モルタルを充填する容器の素材は鉄，アルミ，塩化ビニール，ＰＰ等どのような素材でもよく限定されないが，マイクロ波を用いて単位水量を計測する場合には，少なくとも一部にマイクロ波が透過可能な材料（プラスチックやセラミックスなど）を用いる必要がある。また，容器の形状は円筒や角筒に限らずどのような形状でもよいが，加圧する際には断面積の変化が少ない円筒が望ましい。筒状容器として一方の端もしくは両端を閉じたものを用いてもよく，その径を拡大したり縮小したりした形状のものでもよく限定されない。さらには，曲筒もしくは曲管として用いてもよい。
また，ガンマ線密度計や中性子水分計，マイクロ波水分計と容器との配置は，これらの透過型計測器を容器に直接付けて計測しても，容器と分離して配置してもよい。さらに容器の高さ方向にガンマ線や中性子線のビームあるいはマイクロ波を通すか，容器の断面方向にビームあるいはマイクロ波を通すかはいずれでもよく限定されない。さらに，空気量試験に用いる空気室圧力方法の容器をそのまま用い，これに透過型のガンマ線密度計や中性子水分計，マイクロ波水分計を取り付けてもよい。
可トウ性の膜は，圧力に応じて変形可能で破れないものであればよく，ゴム，プラスチック，不織布，編織布などの単体や複合材などを用いることができる。
さらに，圧力容器の開閉には，ボルトによる開閉方式でもビクトリックジョイントによる開閉方式，あるいは万力状の金具を用いる方式やその他の方式を採用してもよい。
【００１４】
【発明の効果】
以上説明した通り，本発明によれば，フレッシュコンクリートの単位セメント量や単位細骨材量を簡単にしかも精度良く求めることが可能である。
【図面の簡単な説明】
【図１】  本発明の実施の形態に係るフレッシュコンクリートの評価方法を実施するのに用いる装置の概略構成を示す図。
【図２】  フレッシュコンクリートの配合リストを示す図。
【図３】  モルタルの単位容積質量と単位水量とを示す図。
【図４】  モルタルの単位容積質量と単位水量との関係を表したグラフ。
【図５】  本発明の一実施例に係るフレッシュコンクリートの評価方法を実施するのに用いる装置の概略構成を示す図。
【図６】  本発明の他の実施例に係るフレッシュコンクリートの評価方法を実施するのに用いる装置を示す図。
【符号の説明】
１…圧力容器
２…計測器
１１…円筒容器
１２…蓋
１３…空気室
１４…加圧用ピストン
１５…圧力計
Ｆ…モルタル
【図１】
0004499244.tif 000002
【図２】
0004499244.tif 000003
【図３】
0004499244.tif 000004
【図４】
0004499244.tif 000005
【図５】
0004499244.tif 000006
【図６】
0004499244.tif 000007